(57)【要約】【課題】  本発明は、高感度で高い動的発色濃度が得られ、しかも、保存安定性に優れる感熱記録体を提供することを目的とする。【解決手段】  支持体上に、無色ないし淡色の塩基性無色染料と有機顕色剤とを主成分として含有する感熱発色層を設けた感熱記録体において、該感熱発色層が有機顕色剤として４−メチル−４’−ヒドロキシジフェニルスルホン及び４−メチル−２’−ヒドロキシジフェニルスルホンの混合物、且つ、増感剤として下記一般式（１）で表される化合物の少なくとも１種を含有することを特徴とする感熱記録体。【化１】2006021340.tif 000005（式中、Ｘは酸素原子又は硫黄原子を示し、Ｙは炭素数１〜６の直鎖又は分岐のアルキル基を示し、Ｒ１，Ｒ２はそれぞれ水素原子、ハロゲン原子、炭素数１〜６のアルキル基を示す。）【特許請求の範囲】
【請求項１】
支持体上に、無色ないし淡色の塩基性無色染料と有機顕色剤とを主成分として含有する感熱発色層を設けた感熱記録体において、該感熱発色層が有機顕色剤として４−メチル−４’−ヒドロキシジフェニルスルホン及び４−メチル−２’−ヒドロキシジフェニルスルホンの混合物、且つ、増感剤として下記一般式（１）で表される化合物の少なくとも１種を含有することを特徴とする感熱記録体。
【化１】
2006021340.tif 000004
（式中、Ｘは酸素原子又は硫黄原子を示し、Ｘは炭素数１〜６の直鎖又は分岐のアルキル基を示し、Ｒ１，Ｒ２はそれぞれ水素原子、ハロゲン原子、炭素数１〜６のアルキル基を示す。）
【請求項２】
増感剤が１，２−ジ（３−メチルフェノキシ）エタンである請求項１記載の感熱記録体。
【発明の詳細な説明】
【技術分野】
【０００１】
本発明は、塩基性無色染料と有機顕色剤との発色反応を利用した感熱記録体に関するものである。
【背景技術】
【０００２】
一般に無色又は淡色の染料前駆体と染料前駆体と熱時反応して発色させる顕色剤とを主成分とする感熱発色層を有する感熱記録体は、広く実用化されている（特許文献１）。この感熱記録体に記録を行うには、サーマルヘッドを内蔵したサーマルプリンター等が用いられるが、このような感熱記録法は、従来実用化された他の記録法に比べて、記録時に騒音がない、現像定着の必要がない、メンテナンスフリーである、機器が比較的安価でありコンパクトである、得られた発色が非常に鮮明であるといった特徴から、情報産業の発展に伴い、ファクシミリやコンピューター分野、各種計測器、ラベル用等に広く使用されている。そして、これらの記録装置の多様化、高性能化が進められるに伴い、感熱記録体に対する要求品質もより高度なものになってきている。発色感度については装置の小型化、記録の高速化が進められるに従って、微小な熱エネルギーでも高濃度で鮮明な発色画像が得られることが要求されている。
【０００３】
これらの要求を満たすために、感熱層中に熱可溶性物質を加えることによって発色感度を高める方法（特許文献２）、顕色能力の高い新規な顕色剤を用いることによって発色感度を高める方法（特許文献３）等が提案されている。しかし、これらの方法はいずれも耐熱地色が悪化したり、経時による粉ふきや、未発色部を長期保存した後に印字した際の発色濃度（再印字性）が低下する等の欠点を有するため十分な品質とは言い難い。また、一般に、染料と顕色剤にさらに適当な増感剤を併用する方法が知られており、例えば顕色剤がビスフェノールＡに代表されるフェノール系化合物の場合は、ｐ−ベンジルビフェニル（特許文献４）、ｐ−ベンジルオキシ安息香酸ベンジル（特許文献５）、ベンジルナフチルエーテル（特許文献６）等が好適な増感剤として使用されている。
【０００４】
また最近では、トリスフェノール化合物を顕色剤や退色防止剤として用いる方法（特許文献７、８）が開示されているが、これら化合物を用いても十分な発色濃度を得ることはできていない。
【０００５】
このように、微小な熱エネルギーでも高濃度で鮮明な発色画像が得られ、且つ画像部の保存安定性（耐熱性、耐湿性など）を備えた感熱記録体は未だ得られていない。
【０００６】
【特許文献１】特公昭４５―１４０３９号公報
【特許文献２】特開昭５６−１６９０８７号公報
【特許文献３】特開昭５６−１４４１９３号公報
【特許文献４】特開昭６０−８２３８２号公報
【特許文献５】特開昭５７−２０１６９１号公報
【特許文献６】特開昭５８−８７０９４号公報
【特許文献７】特開平９−２７８６９５号公報
【特許文献８】特開２００１−９６９２６号公報
【発明の開示】
【発明が解決しようとする課題】
【０００７】
本発明は、微小な熱エネルギーで高い動的発色濃度が得られ、且つ、画像部の保存安定性に優れる感熱記録体を提供することを目的とする。
【課題を解決するための手段】
【０００８】
本発明者らの鋭意検討の結果、支持体上に無色ないし淡色の塩基性無色染料と有機顕色剤とを主成分として含有する感熱発色層を設けた感熱記録体において、該感熱発色層が有機顕色剤として４−メチル−４’−ヒドロキシジフェニルスルホン及び４−メチル−２’−ヒドロキシジフェニルスルホンの混合物、且つ、増感剤として下記一般式（１）で表される化合物の少なくとも１種を含有することによって達成された。
【０００９】
【化１】
2006021340.tif 000002
（式中、Ｘは酸素原子又は硫黄原子を示し、Ｙは炭素数１〜６の直鎖又は分岐のアルキル基を示し、Ｒ１，Ｒ２はそれぞれ水素原子、ハロゲン原子、炭素数１〜６のアルキル基を示す。）
【発明の効果】
【００１０】
本発明によれば、微少エネルギーで高濃度・高精細な画像を形成させる必要があるサーマルプリンター、例えば、小型化されたサーマルプリンター、高速記録タイプのサーマルプリンターなどに対して、微小な熱エネルギーでも高濃度・高精細な画像が得られ、さらに画像部の保存性（耐熱性、耐水性）に優れた感熱記録体を得ることができる。
【発明を実施するための最良の形態】
【００１１】
本発明において、感熱発色層が有機顕色剤として４−メチル−４’−ヒドロキシジフェニルスルホン及び４−メチル−２’−ヒドロキシジフェニルスルホンの混合物、且つ、増感剤として一般式（１）で表される化合物を少なくとも１種を含有することによって、微小な熱エネルギーでも高濃度・高精細な画像が得られ、さらに画像部の保存性（耐熱性、耐水性）に優れた感熱記録体を得ることができる。この優れた効果が得られる理由については次のように考えられる。
【００１２】
４−メチル−４’−ヒドロキシジフェニルスルホンと４−メチル−２’−ヒドロキシジフェニルスルホンを混合させることによって、一種の融点効果現象が起こる。また、４−メチル−４’−ヒドロキシジフェニルスルホンと４−メチル−２’−ヒドロキシジフェニルスルホンと構造的に類似している、一般式（１）のようなベンゼン環を有するスルフィド又はエーテル化合物を増感剤として用いることによって、これら顕色剤、増感剤の相溶性が向上する。このため、微少エネルギーにおいても、高濃度・高精細な画像が得られると推測される。さらに、４−メチル−４’−ヒドロキシジフェニルスルホンと４−メチル−２’−ヒドロキシジフェニルスルホンが混合されていると、一種の緩衝状態になっており、外的要因（熱や湿気など）による画像部の退色を防止していると推測される。
【００１３】
本発明の感熱記録体を得るには、塩基性無色染料、４−メチル−４’−ヒドロキシジフェニルスルホン及び４−メチル−２’−ヒドロキシジフェニルスルホンの混合物と、一般式（１）で表される化合物の少なくとも１種を、それぞれバインダーとともに分散した分散液を混合し、填料等その他必要な添加剤を加えて感熱発色層塗液を調製し、基材上に塗布乾燥して感熱発色層を形成することによって、本発明の感熱記録体を製造することができる。
【００１４】
本発明において、４−メチル−４’−ヒドロキシジフェニルスルホン及び４−メチル−２’−ヒドロキシジフェニルスルホンの混合物１重量部に対して、一般式（１）で表される化合物の少なくとも１種を０．１〜５重量部程度含有することが望ましく、より好ましくは０．５〜２重量部である。一般式（１）で表される化合物の少なくとも１種の量が４−メチル−４’−ヒドロキシジフェニルスルホン及び４−メチル−２’−ヒドロキシジフェニルスルホンの混合物１重量部あたり０．１重量部未満であると、高い発色感度が得られにくく、また、５重量部を超えると、感熱記録体（感熱発色層）の耐熱性が低下したり、印字カスが増加する。
【００１５】
本発明で使用するロイコ発色型の塩基性ロイコ染料としては従来の感圧あるいは感熱記録紙分野で公知のものを使用することが可能であり、特に制限されるものではないが、トリフェニルメタン系化合物、フルオラン系化合物、フルオレン系、ジビニル系化合物等が好ましい。以下に代表的な無色ないし淡色の染料（染料前駆体）の具体例を示す。また、これらの染料前駆体は単独または２種以上混合して使用してもよい。
【００１６】
＜トリフェニルメタン系ロイコ染料＞
３、３−ビス（ｐ−ジメチルアミノフェニル）−６−ジメチルアミノフタリド〔別名クリスタルバイオレットラクトン〕
３，３−ビス（ｐ−ジメチルアミノフェニル）フタリド
〔別名マラカイトグリーンラクトン〕
＜フルオラン系ロイコ染料＞
３−ジエチルアミノ−６−メチルフルオラン
３−ジエチルアミノ−６−メチル−７−アニリノフルオラン
３−ジエチルアミノ−６−メチル−７−（ｏ、ｐ−ジメチルアニリノ）フルオラン
３−ジエチルアミノ−６−メチル−７−クロロフルオラン
３−ジエチルアミノ−６−メチル−７−（ｍ−トリフルオロメチルアニリノ）フルオラン
３−ジエチルアミノ−６−メチル−７−（ｏ−クロロアニリノ）フルオラン
３−ジエチルアミノ−６−メチル−７−（ｐ−クロロアニリノ）フルオラン
３−ジエチルアミノ−６−メチル−７−（ｏ−フルオロアニリノ）フルオラン
３−ジエチルアミノ−６−メチル−７−（ｍ−メチルアニリノ）フルオラン
３−ジエチルアミノ−６−メチル−７−ｎ−オクチルアニリノフルオラン
３−ジエチルアミノ−６−メチル−７−ｎ−オクチルアミノフルオラン
３−ジエチルアミノ−６−メチル−７−ベンジルアミノフルオラン
３−ジエチルアミノ−６−メチル−７−ジベンジルアミノフルオラン
３−ジエチルアミノ−６−クロロ−７−メチルフルオラン
３−ジエチルアミノ−６−クロロ−７−アニリノフルオラン
３−ジエチルアミノ−６−クロロ−７−ｐ−メチルアニリノフルオラン
３−ジエチルアミノ−６−エトキシエチル−７−アニリノフルオラン
３−ジエチルアミノ−７−メチルフルオラン
３−ジエチルアミノ−７−クロロフルオラン
３−ジエチルアミノ−７−（ｍ−トリフルオロメチルアニリノ）フルオラン
３−ジエチルアミノ−７−（ｏ−クロロアニリノ）フルオラン
３−ジエチルアミノ−７−（ｐ−クロロアニリノ）フルオラン
３−ジエチルアミノ−７−（ｏ−フルオロアニリノ）フルオラン
３−ジエチルアミノ−ベンゾ〔ａ〕フルオラン
３−ジエチルアミノ−ベンゾ〔ｃ〕フルオラン
３−ジブチルアミノ−６−メチル−フルオラン
３−ジブチルアミノ−６−メチル−７−アニリノフルオラン
３−ジブチルアミノ−６−メチル−７−（ｏ、ｐ−ジメチルアニリノ）フルオラン
３−ジブチルアミノ−６−メチル−７−（ｏ−クロロアニリノ）フルオラン
３−ジブチルアミノ−６−メチル−７−（ｐ−クロロアニリノ）フルオラン
３−ジブチルアミノ−６−メチル−７−（ｏ−フルオロアニリノ）フルオラン
３−ジブチルアミノ−６−メチル−７−（ｍ−トリフルオロメチルアニリノ）フルオラン
３−ジブチルアミノ−６−メチル−クロロフルオラン
３−ジブチルアミノ−６−エトキシエチル−７−アニリノフルオラン
３−ジブチルアミノ−６−クロロ−７−アニリノフルオラン
３−ジブチルアミノ−６−メチル−７−ｐ−メチルアニリノフルオラン
３−ジブチルアミノ−７−（ｏ−クロロアニリノ）フルオラン
３−ジブチルアミノ−７−（ｏ−フルオロアニリノ）フルオラン
３−ジ−ｎ−ペンチルアミノ−６−メチル−７−アニリノフルオラン
３−ジ−ｎ−ペンチルアミノ−６−メチル−７−（ｐ−クロロアニリノ）フルオラン
３−ジ−ｎ−ペンチルアミノ−７−（ｍ−トリフルオロメチルアニリノ）フルオラン
３−ジ−ｎ−ペンチルアミノ−６−クロロ−７−アニリノフルオラン
３−ジ−ｎ−ペンチルアミノ−７−（ｐ−クロロアニリノ）フルオラン
３−ピロリジノ−６−メチル−７−アニリノフルオラン
３−ピペリジノ−６−メチル−７−アニリノフルオラン
３−（Ｎ−メチル−Ｎ−プロピルアミノ）−６−メチル−７−アニリノフルオラン
３−（Ｎ−メチル−Ｎ−シクロヘキシルアミノ）−６−メチル−７−アニリノフルオラン
３−（Ｎ−エチル−Ｎ−シクロヘキシルアミノ）−６−メチル−７−アニリノフルオラン
３−（Ｎ−エチル−Ｎ−キシルアミノ）−６−メチル−７−（ｐ−クロロアニリノ）フルオラン
３−（Ｎ−エチル−ｐ−トルイディノ）−６−メチル−７−アニリノフルオラン
３−（Ｎ−エチル−Ｎ−イソアミルアミノ）−６−メチル−７−アニリノフルオラン
３−（Ｎ−エチル−Ｎ−イソアミルアミノ）−６−クロロ−７−アニリノフルオラン
３−（Ｎ−エチル−Ｎ−テトラヒドロフルフリルアミノ）−６−メチル−７−アニリノフルオラン
３−（Ｎ−エチル−Ｎ−イソブチルアミノ）−６−メチル−７−アニリノフルオラン
３−（Ｎ−エチル−Ｎ−エトキシプロピルアミノ）−６−メチル−７−アニリノフルオラン
３−シクロヘキシルアミノ−６−クロロフルオラン
２−（４−オキサヘキシル）−３−ジメチルアミノ−６−メチル−７−アニリノフルオラン
２−（４−オキサヘキシル）−３−ジエチルアミノ−６−メチル−７−アニリノフルオラン
２−（４−オキサヘキシル）−３−ジプロピルアミノ−６−メチル−７−アニリノフルオラン
２−メチル−６−ｐ−（ｐ−ジメチルアミノフェニル）アミノアニリノフルオラン
２−メトキシ−６−ｐ−（ｐ−ジメチルアミノフェニル）アミノアニリノフルオラン
２−クロロ−３−メチル−６−ｐ−（ｐ−フェニルアミノフェニル）アミノアニリノフルオラン
２−クロロ−６−ｐ−（ｐ−ジメチルアミノフェニル）アミノアニリノフルオラン
２−ニトロ−６−ｐ−（ｐ−ジエチルアミノフェニル）アミノアニリノフルオラン
２−アミノ−６−ｐ−（ｐ−ジエチルアミノフェニル）アミノアニリノフルオラン
２−ジエチルアミノ−６−ｐ−（ｐ−ジエチルアミノフェニル）アミノアニリノフルオラン
２−フェニル−６−メチル−６−ｐ−（ｐ−フェニルアミノフェニル）アミノアニリノフルオラン
２−ベンジル−６−ｐ−（ｐ−フェニルアミノフェニル）アミノアニリノフルオラン
２−ヒドロキシ−６−ｐ−（ｐ−フェニルアミノフェニル）アミノアニリノフルオラン
３−メチル−６−ｐ−（ｐ−ジメチルアミノフェニル）アミノアニリノフルオラン
３−ジエチルアミノ−６−ｐ−（ｐ−ジエチルアミノフェニル）アミノアニリノフルオラン
３−ジエチルアミノ−６−ｐ−（ｐ−ジブチルアミノフェニル）アミノアニリノフルオラン
２、４−ジメチル−６−〔（４−ジメチルアミノ）アニリノ〕−フルオラン
【００１７】
＜フルオレン系ロイコ染料＞
３、６、６´−トリス（ジメチルアミノ）スピロ〔フルオレン−９、３´−フタリド〕
３、６、６´−トリス（ジエチルアミノ）スピロ〔フルオレン−９、３´−フタリド〕
【００１８】
＜ジビニル系ロイコ染料＞
３、３−ビス−〔２−（ｐ−ジメチルアミノフェニル）−２−（ｐ−メトキシフェニル）エテニル〕−４、５、６、７−テトラブロモフタリド
３、３−ビス−〔２−（ｐ−ジメチルアミノフェニル）−２−（ｐ−メトキシフェニル）エテニル〕−４、５、６、７−テトラクロロフタリド
３、３−ビス−〔１、１−ビス（４−ピロリジノフェニル）エチレン−２−イル〕−４、５、６、７−テトラブロモフタリド
３、３−ビス−〔１−（４−メトキシフェニル）−１−（４−ピロリジノフェニル）エチレン−２−イル〕−４、５、６、７−テトラクロロフタリド
＜その他＞
３−（４−ジエチルアミノ−２−エトキシフェニル）−３−（１−エチル−２−メチルインドール−３−イル）−４−アザフタリド
３−（４−ジエチルアミノ−２−エトキシフェニル）−３−（１−オクチル−２−メチルインドール−３−イル）−４−アザフタリド
３−（４−シクロヘキシルエチルアミノ−２−メトキシフェニル）−３−（１−エチル−２−メチルインドール−３−イル）−４−アザフタリド
３、３−ビス（１−エチル−２−メチルインドール−３−イル）フタリド
３、６−ビス（ジエチルアミノ）フルオラン−γ−（３´−ニトロ）アニリノラクタム
３、６−ビス（ジエチルアミノ）フルオラン−γ−（４´−ニトロ）アニリノラクタム
１、１−ビス−〔２´、２´、２''、２''−テトラキス−（ｐ−ジメチルアミノフェニル）−エテニル〕−２、２−ジニトリルエタン
１、１−ビス−〔２´、２´、２''、２''−テトラキス−（ｐ−ジメチルアミノフェニル）−エテニル〕−２−β−ナフトイルエタン
１、１−ビス−〔２´、２´、２''、２''−テトラキス−（ｐ−ジメチルアミノフェニル）−エテニル〕−２、２−ジアセチルエタン
ビス−〔２、２、２´、２´−テトラキス−（ｐ−ジメチルアミノフェニル）−エテニル〕−メチルマロン酸ジメチルエステル
【００１９】
本発明に使用する増感剤としては、１，２−ジ−（３−メチルフェノキシ）エタン，１，２−ジフェノキシエタン，１，２−ジ（３−メチルフェノキシ）エチレン，１，２−ジフェノキシエチレンなどのベンゼン環を有するスルフィド又はエーテル化合物が好ましく、中でも、１，２−ジ−（３−メチルフェノキシ）エタンが好ましい。また、上記課題に対する所望の効果を阻害しない範囲で、従来公知の増感剤を１種類あるいは２種類以上併用することができる。かかる増感剤としては、飽和脂肪酸モノアミド、エチレンビスアミド，モンタン酸ワックス，ポリエチレンワックス，ｐ−ベンジルビフェニル，β−ベンジルオキシナフタレン，４−ビフェニル−ｐ−トリルエーテル，ｍ−ターフェニル，４，４′−エチレンジオキシ−ビス−安息香酸ジベンジルエステル，ジベンゾイルオキシメタン，ビス〔２−（４−メトキシ−フェノキシ）エチル〕エーテル，ｐ−ニトロ安息香酸メチル，シュウ酸ジベンジル，シュウ酸ジ（ｐ−クロロベンジル），シュウ酸ジ（ｐ−メチルベンジル），テレフタル酸ジベンジル，ｐ−ベンジルオキシ安息香酸ベンジル，ジ−ｐ−トリルカーボネート，フェニル−α−ナフチルカーボネート，１，４−ジエトキシナフタレン，１−ヒドロキシ−２−ナフトエ酸フェニルエステル，４−（ｍ−メチルフェノキシメチル）ビフェニル、１，２−ビス（フェノキシメチル）ベンゼン、パラトルエンスルホンアミド、オルトトルエンスルホンアミドを例示することができるが，特にこれらに制限されるものではない。
【００２０】
本発明で使用するバインダーとしては、重合度が２００〜１９００の完全ケン化ポリビニルアルコール、部分ケン化ポリビニルアルコール、カルボキシ変性ポリビニルアルコール、アマイド変性ポリビニルアルコール、スルホン酸変性ポリビニルアルコール、ブチラール変性ポリビニルアルコール、その他の変性ポリビニルアルコール、ヒドロキシエチルセルロース、メチルセルロース、カルボキシメチルセルロース、スチレン−無水マレイン酸共重合体、スチレン−ブタジエン共重合体並びにエチルセルロール、アセチルセルロースのようなセルロース誘導体、ポリ塩化ビニル、ポリ酢酸ビニル、ポリアクリルアミド、ポリアクリル酸エステル、ポリビニルブチルラール、ポリスチロースおよびそれらの共重合体、ポリアミド樹脂、シリコン樹脂、石油樹脂、テルペン樹脂、ケトン樹脂、クマロ樹脂を例示することができる。これらの高分子物質は水、アルコール、ケトン類、エステル類、炭化水素等の溶剤に溶かして使用するほか、水又は他の媒体中に乳化又はペースト状に分散した状態で使用し、要求品質に応じて併用することも出来る。
【００２１】
また、本発明においては、上記課題に対する所望の効果を阻害しない範囲で、記録画像の耐油性効果等を示す画像安定剤として、４，４′−ブチリデン（６−ｔ−ブチル−３−メチルフェノール）、２，２′−ジ−ｔ−ブチル−５，５′−ジメチル−４，４′−スルホニルジフェノール、１，１，３−トリス（２−メチル−４−ヒドロキシ−５−シクロヘキシルフェニル）ブタン、１，１，３−トリス（２−メチル−４−ヒドロキシ−５−ｔ−ブチルフェニル）ブタン、４−ベンジルオキシ−４−（２，３−エポキシ−２−メチルプロポキシ）ジフェニルスルホン、エポキシレジン、４，４’−ビス（３−（フェノキシカルボニルアミノ）メチルフェニルウレイド）ジフェニルスルホン（商品名：ＵＵ、旭化成（株）製）、４，４’−ビスフェノールＳとジエチレングリコールの縮合重合物（商品名：Ｄ−９０、日本曹達（株）製）等を添加することもできる。
【００２２】
本発明で使用する填料としては、シリカ、炭酸カルシウム、カオリン、焼成カオリン、ケイソウ土、タルク、酸化チタン、水酸化アルミニウムなどの無機または有機充填剤などが挙げられる。このほかにワックス類などの滑剤、ベンゾフェノン系やトリアゾール系の紫外線吸収剤、グリオキザールなどの耐水化剤、分散剤、消泡剤、酸化防止剤、蛍光染料等を使用することができる。
【００２３】
本発明の感熱記録体に使用する塩基性無色染料、顕色剤、填料、バインダーなどの一般的な配合量は、顕色剤１部に対して、塩基性無色染料０．１〜２部、填料０．５〜４部、バインダーは全固形分中５〜２５％である。また、要求される品質に対して必要な他の成分を適宜添加することもでき、その種類及び配合量に特に制限はない。
【００２４】
上記組成から成る塗液を紙、再生紙、合成紙、フィルム、プラスチックフィルム、発泡プラスチックフィルム、不織布等任意の支持体に塗布することによって目的とする感熱記録シートが得られる。またこれらを組み合わせた複合シートを支持体として使用してもよい。
【００２５】
さらに、保存性を高める目的で高分子物質等のオーバーコート層を感熱発色層上に設けることもできる。又、発色感度を高める目的で填料を含有した高分子物質等のアンダーコート層を感熱層下に設けることもできる。前述の有機顕色剤、塩基性無色染料並びに必要に応じて添加する材料はボールミル、アトライター、サンドグライダーなどの粉砕機あるいは適当な乳化装置によって数ミクロン以下の粒子径になるまで微粒化し、バインダー及び目的に応じて各種の添加材料を加えて塗液とする。塗布する手段は特に限定されるものではなく、周知慣用技術に従って塗布することができ、例えばエアーナイフコーター、ロッドブレードコーター、ビルブレードコーター、ロールコーターなど各種コーターを備えたオフマシン塗工機やオンマシン塗工機が適宜選択され使用される。
【実施例】
【００２６】
以下に、本発明を実施例によって説明するが、本発明はこれに限定されるものではない。尚、説明において部は重量部を示す。
【００２７】
［実施例１］
染料、顕色剤の各材料は、あらかじめ以下の配合の分散液をつくり、サンドグラインダーで平均粒径が０．５ミクロンになるまで湿式磨砕を行った。
＜顕色剤分散液＞
４−メチル−４’−ヒドロキシジフェニルスルホン及び４−メチル−２’−ヒドロキシジフェニルスルホンの１／１混合物（商品名DS-2000、山本化成）
６．０部
１０％ポリビニルアルコール水溶液                  １８．８部
水                                                １１．２部
＜増感剤分散液＞
１，２−ジ−（３−メチルフェノキシ）エタン          ６．０部
１０％ポリビニルアルコール水溶液                  １８．８部
水                                                １１．２部
＜染料分散液＞
３−ジ−ｎ−ブチルアミノ−６−メチル−７−アニリノフルオラン
（ＯＤＢ２）                    ３．０部
１０％ポリビニルアルコール水溶液          ６．９部
水                                        ３．９部
以下の組成物を混合し、感熱層塗液を得た。この塗液を坪量５０ｇ／ｍ２の上質紙に乾燥後の塗布量が６ｇ／ｍ２となるように塗布乾燥し、スーパーカレンダーでベック平滑度が２００〜６００秒になるように処理し、感熱記録体を得た。
顕色剤分散液                                 ３６．０部
増感剤分散液                                 ３６．０部
染料分散液                                   １３．８部
カオリンクレー５０％分散液                   ２６．０部
ステアリン酸亜鉛３０％分散液                   ６．７部
【００２８】
［比較例１］
実施例１において増感剤分散液中の１，２−ジ−（３−メチルフェノキシ）エタンをステアリン酸アミドに変更した以外は実施例１と同様にして感熱記録体を得た。
【００２９】
［比較例２］
実施例１において顕色剤分散液中の４−メチル−４’−ヒドロキシジフェニルスルホン及び４−メチル−２’−ヒドロキシジフェニルスルホンの１／１混合物（商品名DS-2000、山本化成）を４，４’−ジヒドロキジジフェニルスルホンに変更した以外は実施例１と同様にして感熱記録体を得た。
【００３０】
［発色感度］
大倉電機社製のＴＨ−ＰＭＤを使用し、作成した感熱記録体に印加エネルギー０．３４ｍＪ／ｄｏｔで印字を行った。印字後及び品質試験後の画像濃度はマクベス濃度計（アンバーフィルター使用）で測定した。
【００３１】
［耐熱性］
大倉電機社製のＴＨ−ＰＭＤを使用し、印加エネルギー０．３４ｍＪ／ｄｏｔで印字を行ったサンプル片を６０℃環境下で２４時間放置した後、画像部と地肌部のマクベス濃度を測定した。
【００３２】
［耐湿性］
大倉電機社製のＴＨ−ＰＭＤを使用し、０．３４ｍＪ／ｄｏｔで印字した画像部を６０℃、９０％の環境下で２４時間放置後、画像部と地肌部の濃度をマクベス濃度計で測定した。
【００３３】
［可塑剤性］
紙管に塩ビラップ（三井化学製ハイラップＫＭＡ）を一重に巻き付け、この上に大倉電機社製のＴＨ−ＰＭＤを使用し、印加エネルギー０．３４ｍＪ／ｄｏｔで印字を行ったサンプル片を貼り付け、更にこの上に塩ビラップを三重巻き付けたものを２３℃の条件下で２４時間放置した後、画像部と地肌部の濃度をマクベス濃度計で測定した。
【００３４】
【表１】
2006021340.tif 000003
【００３５】
表から明らかなように、本発明の実施例１は発色感度、耐熱性、耐湿性、耐可塑剤性などの画像保存性に優れている。一方、本発明で規定する以外の増感剤を用いた比較例１、本発明で規定する以外の顕色剤を用いた比較例２の感熱記録体については良好な品質が得られない。